(57)【要約】【課題】吸水性が高く、かつ粒度構成が大幅に異なる劣質鉱石の配合比率を高めた焼結原料に対しても、最適な造粒水分濃度を精度良く予測して、造粒時における水分添加量をより高精度に決定しうる焼結鉱の製造方法を確立する。【解決手段】焼結原料を構成する各粉状物質について、保水率Wiおよび開気孔体積Viから予測した、標準粒度分布における最適造粒水分濃度Woiを、粒径5mm超の質量割合Xiにて修正した、Wai=Woi-(0.8644Vi+0.0069)・(Xi-10)の関係式にて実際の粒度分布における最適造粒水分濃度Waiを算出する。ついで、加重平均にて焼結原料についての実際の粒度分布における最適造粒水分濃度Waを求める。そして、許容幅ΔW=0.5として、水分添加後の焼結原料の水分濃度WgがWa±ΔWの範囲内となるように、水分添加量を調整する。ここに、Wg,Woi,Wai,ΔWおよびXiの単位は質量%であり、Viの単位はcm3/gである。【選択図】なし【特許請求の範囲】
【請求項１】
鉄鉱石、副原料、雑原料および固体燃料等の粉状物質を配合してなる焼結原料に水分を添加して混合造粒し、これを焼結して焼結鉱を製造する方法において、
前記水分の添加前に、前記焼結原料の保水率および３〜５ｍｍの粒径範囲における開気孔体積および実際の粒度分布に基づいて前記焼結原料の標準粒度分布における最適造粒水分濃度を算出し、ついで、この標準粒度分布における最適造粒水分濃度を、前記焼結原料の実際の粒度分布と前記標準粒度分布との差異に基づいて補正することにより前記焼結原料の実際の最適造粒水分濃度を算出しておき、前記水分添加後の焼結原料の水分濃度をおおよそ前記最適造粒水分濃度とするように、前記水分の添加量を調整することを特徴とする焼結鉱の製造方法。
【請求項２】
鉄鉱石、副原料、雑原料および固体燃料等の粉状物質を配合してなる焼結原料に水分を添加して混合造粒し、これを焼結して焼結鉱を製造する方法において、下記（１）〜（５）の工程を備えたことを特徴とする焼結鉱の製造方法。
（１）各粉状物質の保水率Ｗｉおよび３〜５ｍｍの粒径範囲における開気孔体積Ｖｉをあらかじめ測定する工程
（２）前記ＷｉおよびＶｉより、Ｗｏｉ＝Ｗｉ−１３．１Ｖｉ＋０．０６の関係式にて前記各粉状物質の標準粒度分布における最適造粒水分濃度Ｗｏｉを算出する工程
（３）前記Ｗｏｉに、前記各粉状物質の粒径５ｍｍ超の質量割合Ｘｉを考慮した、Ｗａｉ＝Ｗｏｉ−（０．８６４４Ｖｉ＋０．００６９）・（Ｘｉ−１０）の関係式にて前記各粉状物質の実際の粒度分布における最適造粒水分濃度Ｗａｉを算出する工程
（４）前記Ｗａｉの値を各粉状物質の配合割合Ｍｉで加重平均して得た値Σ（Ｗａｉ・Ｍｉ／１００）を、前記焼結原料の実際の粒度分布における最適造粒水分濃度Ｗａとする工程
（５）許容幅ΔＷ＝０．５として、前記水分添加後の焼結原料の水分濃度ＷｇがＷａ±ΔＷの範囲内となるように、前記水分の添加量を調整する工程。
ここに、Ｍｉ，Ｗｉ，Ｗｏｉ，Ｗａｉ，Ｗｇ，ΔＷおよびＸｉの単位は質量％であり、Ｖｉの単位はｃｍ３／ｇである。
【発明の詳細な説明】
【技術分野】
【０００１】
本発明は、高炉原料である焼結鉱の製造方法に関し、詳しくは、例えばＤＬ（ドワイトロイド）型焼結機へ装入する焼結原料の造粒に際して添加する水分量の調整技術に関する。
【背景技術】
【０００２】
焼結鉱は、通常、複数銘柄の粉状鉄鉱石に、石灰石、珪石、蛇紋岩等の副原料と、ダスト、スケール、返鉱等の雑原料と、粉コークス等の固体燃料を適量配合した焼結原料に、水分を添加してドラムミキサやディスクペレタイザで混合造粒して擬似粒子化した後、この擬似粒子をＤＬ型焼結機に充填し、充填層表層部の固体燃料に着火し、大気を下向き吸引することにより焼成して得られる。
【０００３】
このようなＤＬ型焼結機を用いた焼結鉱の製造においては、擬似粒子化の状況が焼成時における充填層の通気性に影響し、焼結鉱の生産性や歩留りを大きく左右する。そして、造粒に際して、水分が焼結原料中の微粉を粗粒に付着させるバインダーとして主要な役割を担うことから、擬似粒子化を適正に行うためには、この水分量を適正に制御することが極めて重要である。
【０００４】
そこで、従来より、微粉に付着力を付与して擬似粒子化を適正に行うことを目的として、造粒時における焼結原料の水分濃度を制御する発明が種々提案されている。
【０００５】
例えば、焼結原料を構成する各粉状物質の飽和水分値を予め求めておき、この各飽和水分値と各粉状物質の配合割合とから加重平均により焼結原料の飽和水分値を算出し、この加重平均飽和水分値の一定割合の量の水分を焼結原料に含有させて造粒する方法が開示されている（特許文献１，２参照）。
【０００６】
また、焼結原料の吸水率および造粒前粒度分布から水分添加後の焼結原料が付着力を有する水分濃度の下限値である臨界水分濃度を算出し、焼結原料の水分濃度が前記臨界水分濃度以上となるように、水分添加量を制御する造粒方法が開示されている（特許文献３，４参照）。
【０００７】
しかしながら、近年、焼結原料として、ピソライト鉱石やマラマンバ鉱石など吸水性の高い鉱石の配合率が増加する傾向にある。焼結原料にこれら吸水性の高い鉱石を多量配合した場合には、上記従来法のように、単に飽和水分値や吸水率といった指標のみに基づいては最適な造粒水分濃度を精度良く予測することは困難になっており、造粒時における水分添加量の適正範囲を精度良く決定することができないという状況にある。
【０００８】
さらに、マラマンバ鉱石は微粉が多いのに対し、ピソライト鉱石の中には粗粒が多いものが存在するため、鉱石銘柄や原料配合の変更により焼結原料の粒度構成が大幅に変動し、これに伴い最適な造粒水分濃度も大きく変動する場合がある。したがって、造粒水分濃度の管理は従来に比べ格段に重要性を増しており、最適造粒水分濃度をより高精度に予測しうる技術の開発が喫緊の課題となっている。
【特許文献１】特公平３−８０８４９号公報、[特許請求の範囲]
【特許文献２】特開平５−５１６５４号公報、[特許請求の範囲]
【特許文献３】特開平１１−６１２８１号公報、[特許請求の範囲]
【特許文献４】特開２０００−１７２５号公報、[特許請求の範囲]
【発明の開示】
【発明が解決しようとする課題】
【０００９】
そこで、本発明は、ピソライト鉱石やマラマンバ鉱石など吸水性が高く、かつ粒度構成が大幅に異なる劣質鉱石の配合比率を高めた焼結原料に対しても、最適な造粒水分濃度を精度良く予測して、造粒時における水分添加量をより高精度に決定しうる焼結鉱の製造方法を確立することを目的とする。
【課題を解決するための手段】
【００１０】
本発明者らは、上記課題を解決するために、擬似粒子化に及ぼす焼結原料の水分濃度の影響について調査するため、以下の検討を行った。
【００１１】
まず、各種銘柄の粉状鉱石について、各鉱石単銘柄ごとに、水分の添加量を順次変更して水分濃度を種々変化させてドラムミキサで混合造粒し、得られた造粒物を試験焼結鍋に充填し、冷間で大気を下向き吸引して冷間通気性指数ＪＰＵを測定した。測定結果を図２に、造粒物の水分濃度（造粒水分濃度）ＷｇｉとＪＰＵとの関係として示す。同図から明らかなように、ＪＰＵが最大となる（すなわち、最も高い通気性が得られる）焼結原料の水分濃度Ｗｇｉ（以下、「最適造粒水分濃度Ｗｏｉ」という。）は、各鉱石単銘柄ごとに大きく異なっている。
【００１２】
つぎに、上記各種銘柄の粉状鉱石について、各鉱石単銘柄ごとに、保水率Ｗｉおよび「３〜５ｍｍの粒径範囲における開気孔体積」（以下、単に「開気孔体積」ともいう。）Ｖｉを測定した。ここで、保水率Ｗｉは、鉱石を水中に長時間（たとえば２４時間）浸漬したのち引き上げ、鉱石表面の水分を除去し、鉱石中に保持されている飽和水分の質量を求め、これを乾燥状態の鉱石質量に対する割合で表したものである。また、開気孔体積Ｖｉは、水銀圧入法により３〜５ｍｍの粒径範囲の鉱石に存在する開気孔の合計体積を求め、これを鉱石単位質量当りに換算して表したものである。ここで、開気孔体積Ｖｉの測定を、３〜５ｍｍの粒径範囲のものに限定したのは、水銀圧入法に用いられる測定装置の試料ホルダの寸法制約等によるものである。
【００１３】
図３に、〔造粒水分濃度Ｗｇｉ−保水率Ｗｉ〕とＪＰＵとの関係を示す。同図より、ＪＰＵが最大となる〔最適造粒水分濃度Ｗｏｉ−保水率Ｗｉ〕の値（最適造粒水分濃度Ｗｏｉの保水率Ｗｉからのずれ量）は、おおむね−１〜０質量％の範囲内に存在するものの、鉱石銘柄によって変化することがわかった。
【００１４】
図４に、最適造粒水分濃度Ｗｏｉの保水率Ｗｉからのずれ量〔造粒水分濃度Ｗｇｉ−保水率Ｗｉ〕に及ぼす開気孔体積Ｖｉの影響を示す。同図から、開気孔体積の増加とともに、最適造粒水分濃度Ｗｏの保水率Ｗｉからのずれ量〔造粒水分濃度Ｗｇｉ−保水率Ｗｉ〕はマイナス側にほぼ直線的に増加しており、開気孔体積の大きい鉱石ほど最適造粒水分濃度Ｗｏｉは保水率Ｗｉより小さくてよいことがわかった。この理由としては、保水率で表される水分濃度は長時間（たとえば２４時間）水中に浸漬したときに鉱石内部の開気孔内に吸収され保持される飽和水分量であるのに対し、実際の造粒工程においては鉱石に水分が添加されてから造粒が完了するまでの時間が数分程度ときわめて短いため、実際に鉱石内部の開気孔内に吸収される水分量は飽和水分量より少なくなり、開気孔体積が大きいほどその差異が大きくなるためと考えられる。
【００１５】
本発明者は、上記知見に基づき、最適造粒水分濃度Ｗｏｉは、保水率Ｗｉのみでなく、開気孔体積Ｖｉをも考慮して予測することにより、従来に比べて格段に予測精度を向上できることを見出し、これに基づく発明を完成し、すでに特許出願（特願２００５−２９６３３）を行った。
【００１６】
しかしながら、開気孔は鉱石の表面近傍に存在することから、真の開気孔体積の値（ｃｍ３／ｇ）は、鉱石の実際の粒度分布によって変化する。したがって、鉱石の粒度分布が大きく変動した場合には、上記３〜５ｍｍの粒径範囲にて測定した開気孔体積の値を用いて予測した最適造粒水分濃度は、真の最適造粒水分濃度からずれを生じてしまうことが予想される。
【００１７】
そこで、発明者らは、このような粒度分布の変化により生じるずれの量を定量化することで、最適造粒水分濃度の予測精度をさらに向上できると考え、以下の実験を実施した。
【００１８】
すなわち、各単一銘柄の鉱石について、−５ｍｍ篩下と＋５ｍｍ篩上に篩い分け、−５ｍｍ篩下に＋５ｍｍ篩上の添加量を調整して添加し、＋５ｍｍの割合を、１０質量％を基準（標準粒度分布）として順次増加させることにより強制的に粒度分布を変更した。
【００１９】
そして、各粒度分布において、上述したように、試験焼結鍋にて測定したＪＰＵの最大値から最適造粒水分濃度Ｗａｉを求めた。得られた結果を、図５に、各単一銘柄の鉱石ごとに、＋５ｍｍ割合の増加量〔Ｘｉ−１０〕と最適造粒水分濃度の変化量〔Ｗａｉ−Ｗｏｉ〕との関係で示す。同図より、＋５ｍｍ割合の増加に伴って最適造粒水分濃度がほぼ直線的に低下するのが認められる。ただし、その低下の度合い（直線の傾き）は鉱石銘柄によって異なる。
【００２０】
このように、＋５ｍｍ割合を同じ分量だけ増加しても、鉱石銘柄によって最適造粒水分濃度の低下の度合いが異なるのは、鉱石銘柄によって開気孔体積Ｖｉが異なるためと考えられる。つまり、標準粒度分布から＋５ｍｍ割合を増加させると鉱石の表面積は減少し、その表面積の減少量に応じて真の開気孔体積Ｖｔｉも減少するため、ポーラスな鉱石、すなわち標準粒度分布における開気孔体積Ｖｉが大きい鉱石ほど、真の開気孔体積Ｖｔｉの減少量も大きくなり、その結果、最適造粒水分濃度の低下度合いも大きくなると考えられる。
【００２１】
そこで、図５における各鉱石銘柄ごとの直線の傾きより、＋５ｍｍ割合を１質量％増加させた時の最適造粒水分濃度の低下度合いｙを求め、このｙと開気孔体積Ｖｉとの関係を図６に示す。図６より、開気孔体積Ｖｉと上記＋５ｍｍ割合を１質量％増加させた時の最適造粒水分濃度の低下度合いｙとは、ほぼ直線関係にあることが認められる。
【００２２】
したがって、この知見に基づいて上記粒度分布の変化により生じる最適造粒水分濃度のずれの量を定量化することが可能となり、上記既出願（特願２００５−２９６３３）の発明をさらに改良した以下の発明を完成するに至った。
【００２３】
請求項１に記載の発明は、鉄鉱石、副原料、雑原料および固体燃料等の粉状物質を配合してなる焼結原料に水分を添加して混合造粒し、これを焼結して焼結鉱を製造する方法において、前記水分の添加前に、前記焼結原料の保水率および３〜５ｍｍの粒径範囲における開気孔体積および実際の粒度分布に基づいて前記焼結原料の標準粒度分布における最適造粒水分濃度を算出し、ついで、この標準粒度分布における最適造粒水分濃度を、前記焼結原料の実際の粒度分布と前記標準粒度分布との差異に基づいて補正することにより前記焼結原料の実際の最適造粒水分濃度を算出しておき、前記水分添加後の焼結原料の水分濃度をおおよそ前記最適造粒水分濃度とするように、前記水分の添加量を調整することを特徴とする焼結鉱の製造方法である。
【００２４】
請求項２に記載の発明は、鉄鉱石、副原料、雑原料および固体燃料等の粉状物質を配合してなる焼結原料に水分を添加して混合造粒し、これを焼結して焼結鉱を製造する方法において、下記（１）〜（５）の工程を備えたことを特徴とする焼結鉱の製造方法である。
（１）各粉状物質の保水率Ｗｉおよび３〜５ｍｍの粒径範囲における開気孔体積Ｖｉをあらかじめ測定する工程
（２）前記ＷｉおよびＶｉより、Ｗｏｉ＝Ｗｉ−１３．１Ｖｉ＋０．０６の関係式にて前記各粉状物質の標準粒度分布における最適造粒水分濃度Ｗｏｉを算出する工程
（３）前記Ｗｏｉに、前記各粉状物質の粒径５ｍｍ超の質量割合Ｘｉを考慮した、Ｗａｉ＝Ｗｏｉ−（０．８６４４Ｖｉ＋０．００６９）・（Ｘｉ−１０）の関係式にて前記各粉状物質の実際の粒度分布における最適造粒水分濃度Ｗａｉを算出する工程
（４）前記Ｗａｉの値を各粉状物質の配合割合Ｍｉで加重平均して得た値Σ（Ｗａｉ・Ｍｉ／１００）を、前記焼結原料の実際の粒度分布における最適造粒水分濃度Ｗａとする工程
（５）許容幅ΔＷ＝０．５として、前記水分添加後の焼結原料の水分濃度ＷｇがＷａ±ΔＷの範囲内となるように、前記水分の添加量を調整する工程。
ここに、Ｍｉ，Ｗｉ，Ｗｏｉ，Ｗａｉ，Ｗｇ，ΔＷおよびＸｉの単位は質量％であり、Ｖｉの単位はｃｍ３／ｇである。
【発明の効果】
【００２５】
本発明によれば、焼結原料の保水率にその３〜５ｍｍの粒径範囲における開気孔体積をも考慮したうえ、さらに実際の粒度分布と標準粒度分布との差異より生じるずれの量を加味して焼結原料の最適造粒水分濃度を算出することにより、焼結原料に吸水性が高く、かつ粒度構成が大幅に異なる劣質鉱石を多量配合した場合でも、最適造粒水分濃度を精度良く予測することが可能となり、造粒時における適正な水分添加量をより高精度に決定できるようになった。
【００２６】
この結果、上記のような劣質原料を多量に配合した焼結原料を用いても、適正な擬似粒子化が図られて高強度の擬似粒子が得られ、焼成時における充填層の通気性が確保されるので、焼結鉱の生産性や歩留りの悪化をより確実に防止ないし抑制できるようになった。
【発明を実施するための最良の形態】
【００２７】
以下、図面を参照しつつ、本発明をさらに詳細に説明する。なお、以下の説明において、Ｍｉ，Ｗｉ，Ｗｏｉ，Ｗａｉ，Ｗｇ，ΔＷおよびＸｉの単位は質量％であり、Ｖｉの単位はｃｍ３／ｇである。
【００２８】
〔実施形態〕
図１は、本発明の実施形態に係る焼結鉱製造工程全体の概略を示すフロー図である。まず、焼結原料を構成する粉状物質として、複数銘柄の粉状鉱石１、石灰石、珪石、蛇紋岩等の副原料２、ダスト、スケール、返鉱等の雑原料３、およびコークス粉や無煙炭等の固体燃料４をヤード等からそれぞれの原料槽５〜８へ装入する。
【００２９】
つぎに、原料槽５〜８から鉱石１、副原料２、雑原料３および固体燃料４をコンベア９上に所定の配合割合で切り出して焼結原料１０とし、この焼結原料１０をドラムミキサやディスクペレタイザ等の造粒機１１に装入し、下記（１）〜（５）の工程にしたがって最適造粒水分濃度を予測し、その予測値に基づいて所定量の水分１２を添加し混合造粒を行って擬似粒子化し、造粒物１３を製造する。
【００３０】
以下、上記（１）〜（５）の工程について詳細に説明する。
【００３１】
[（１）の工程]
各粉状物質の保水率Ｗｉおよび３〜５ｍｍの粒径範囲における開気孔体積Ｖｉをあらかじめ測定しておく。
【００３２】
ここで、保水率Ｗｉは以下のようにして測定することができる。すなわち、後記実施例で詳述するように、粉状物質を水中に十分長い時間浸漬したのち、この粉状物質を乾燥機にて短時間乾燥して粉状物質表面から付着水分を除去し、開気孔内に水分が十分に浸透した水分飽和状態における粉状物質の質量Ｓｗｉを測定する。ついで、この粉状物質を乾燥機にて十分に乾燥して開気孔内の水分を完全に除去した状態における粉状物質の質量Ｓｄｉを測定する。そして、保水率Ｗｉは、Ｗｉ＝（Ｓｗｉ−Ｓｄｉ）／Ｓｄｉ×１００で算出することができる。
【００３３】
また、３〜５ｍｍの粒径範囲における開気孔体積Ｖｉは以下のようにして測定することができる。すなわち、後記実施例で詳述するように、３〜５ｍｍ径に整粒した粉状物質について、水銀圧入法により所定範囲（例えば６〜０．０３μｍ）の径を有する開気孔の合計体積を求め、これを鉱石単位質量当りに換算して求めることができる。
【００３４】
[（２）の工程]
そして、上記（１）の工程で求めた保水率Ｗｉおよび開気孔体積Ｖｉを下記式（１）に代入して、各粉状物質の標準粒度分布における最適造粒水分濃度Ｗｏｉを算出する。
【００３５】
Ｗｏｉ＝Ｗｉ−１３．１Ｖｉ＋０．０６  ・・・式（１）
【００３６】
ここで、上記式（１）は、前述の図４で述べたように、Ｗｏｉ−ＷｉとＶｉとがほぼ直線関係を示すことから、その１次回帰式より導かれたものである。
【００３７】
[（３）の工程]
さらに、上記（３）の工程で求めた、各粉状物質の標準粒度分布における最適造粒水分濃度Ｗｏｉに、各粉状物質の粒径＋５ｍｍ（５ｍｍ超）の質量割合Ｘｉを考慮した、下記式（２）より各粉状物質の実際の粒度分布における最適造粒水分濃度Ｗａｉを算出する。
【００３８】
Ｗａｉ＝Ｗｏｉ−（０．８６４４Ｖｉ＋０．００６９）・（Ｘｉ−１０）  ・・・式（２）
【００３９】
ここで、上記式（２）は、前述の図５および図６で述べたように、＋５ｍｍ割合が１０質量％の場合を標準粒度分布とすることと、開気孔体積Ｖｉと上記＋５ｍｍ割合を１質量％増加させた時の最適造粒水分濃度の低下度合いｙがほぼ直線関係にあることより求めた１次回帰式とから導かれたものである。
【００４０】
[（４）の工程]
そして、上記（３）の工程で求めたＷａｉの値を各粉状物質の配合割合Ｍｉで加重平均すること、すなわち下記式（３）より焼結原料の実際の粒度分布における最適造粒水分濃度Ｗａを算出する。
【００４１】
Ｗａ＝Σ（Ｗａｉ・Ｍｉ／１００）  ・・・式（３）
【００４２】
[（５）の工程]
そして、許容幅ΔＷ＝０．５として、上記水分添加後の焼結原料の水分濃度ＷｇがＷａ±ΔＷの範囲内となるように、上記水分の添加量を調整する。
【００４３】
ここで、許容幅ΔＷを０．５としたのは、以下の理由による。すなわち、許容幅ΔＷは小さくするほど造粒物１３の水分濃度Ｗｇが最適造粒水分濃度Ｗｏに近づき好ましいが、あまり小さくしすぎると、水分添加前の焼結原料の付着水分濃度の変動に応じて添加水分量を頻繁に変更する必要が生じ、設備トラブル等が発生しやすくなるためである。
【００４４】
このようにして、実際の粒度分布における最適造粒水分濃度Ｗａにほぼ調整された焼結原料１０を造粒機１１で造粒することにより、高強度の擬似粒子（造粒物）１３が製造される。この擬似粒子（造粒物）１３をＤＬ型焼結機１４に充填し、この充填層の表層部の固体燃料に着火し、大気を下向き吸引して焼成することにより、焼結鉱が製造される。
【００４５】
許容幅ΔＷを０．５質量％としたことにより、上記充填層のＪＰＵの値はその最大値の９０％程度以上を確保できるので（図３参照）、上記焼成中における充填層の通気性を十分に高く維持できる。この結果、微粉化等により造粒性に劣る焼結原料を用いても、焼結鉱の生産性や歩留りの悪化を防止ないし抑制できることとなる。
【００４６】
〔変形例〕
上記実施形態では、複数銘柄の鉱石を用いる例を示したが、本発明は単一銘柄の鉱石を用いる場合にも当然に適用できるものである。
【００４７】
また、上記実施形態では、水分の添加を造粒機でのみ行う例を示したが、造粒機より上流側、例えばヤード、ヤードから原料槽へ搬送するコンベア上、原料槽内、および原料槽から造粒機へ搬送するコンベア上のいずれか１箇所または複数箇所であらかじめ水分を添加しておいてもよく、あるいは、この事前の添加と造粒機での添加とを併用してもよい。
【００４８】
また、上記実施形態では、造粒機１台でのみ造粒する例を示したが、複数台の造粒機を直列および／または並列に配して造粒してもよい。
【実施例】
【００４９】
本発明の効果を検証するために、以下の造粒実験を実施した。
【００５０】
焼結原料を構成する粉状物質として、表１に示す複数銘柄の粉状鉱石、石灰石等の副原料、返し鉱およびコークス粉を用いた。
【００５１】
まず、各粉状物質ごとに開気孔体積Ｖｉおよび保水率Ｗｉを測定し、下記表１に併記した。なお、生石灰およびコークス粉については、焼結原料への配合量が少なく、焼結原料の最適造粒水分濃度の算出値に及ぼす影響を無視しうると考えられるため、これらの開気孔体積Ｖｉおよび保水率Ｗｉの測定を省略した。
【００５２】
ここで、開気孔体積Ｖｉは、３〜５ｍｍ径に整粒した粉状物質について、水銀圧入法（島津製作所製：オートポアIII９４２０）により６μｍから０．０３μｍまでの径を有する開気孔の合計体積を求め、これを鉱石単位質量当りに換算して求めたものである。
【００５３】
また、保水率Ｗｉは、以下のようにして求めたものである。すなわち、−１０ｍｍに整粒した粉状物質２ｋｇを布袋に包んで水中に２４時間浸漬したのち、布袋ごと脱水機で１０分間脱水し、粉状物質のみを乾燥機にて１０５℃で１分間乾燥して粉状物質表面から付着水分を完全に除去し、開気孔内に水分が十分に浸透した水分飽和状態における粉状物質の質量Ｓｗｉを測定する。ついで、この粉状物質を乾燥機にて１０５℃で１２時間乾燥して開気孔内の水分を完全に除去した状態における粉状物質の質量Ｓｄｉを測定する。そして、保水率Ｗｉは、Ｗｉ＝（Ｓｗｉ−Ｓｄｉ）／Ｓｄｉ×１００で算出したものである。
【００５４】
そして、上記式（１）および式（２）を用いて、各粉状物質の標準粒度分布における最適造粒水分濃度Ｗｏｉおよび各粉状物質の実際の粒度分布における最適造粒水分濃度Ｗａｉを算出し、表１に併記した。なお、生石灰およびコークス粉については、上述のように保水率Ｗｉおよび開気孔体積Ｖｉの測定を省略したことから、ＷｏｉおよびＷａｉの算出を行わなかった。
【表１】
2008001960.tif 000002
【００５５】
ここで、＋５ｍｍ割合が３５．５８質量％と非常に高いＹＮ鉱石の配合率を変えて焼結原料の粒度構成を変化させた場合について、本発明法と上記既出願（特願２００５−２９６３３）の発明法のそれぞれの方法で予測した最適造粒水分濃度にて焼結原料を造粒し、造粒性を比較した。
【００５６】
〔ＹＮ鉱石の配合率２０質量％の場合〕
［発明例１］
ＹＮ鉱石の配合率を２０質量％とした下記表２の配合割合Ｍｉで粉状物質を配合した焼結原料の実際の粒度分布における最適造粒水分濃度Ｗａを、式（３）により加重平均して求めると６．５質量％が得られた。なお、生石灰、珪石、蛇紋岩およびコークス粉については、上述のように保水率Ｗｉ、開気孔体積Ｖｉのすくなくともいずれかの測定を省略したことから、ＷｏｉおよびＷａｉを算出できないため、上記式（３）による加重平均の計算から除外し、実際に測定を行ったその他の粉状物質の合計量を１００質量％として加重平均値を求めた。
【００５７】
［比較例１］
上記発明例１において、実際の粒度分布における最適造粒水分濃度Ｗａｉの代わりに、標準粒度分布における最適造粒水分濃度Ｗｏｉを用い、式（３）と同様の式にて荷重平均により焼結原料の標準粒度分布における最適造粒水分濃度Ｗｏを求めると６．６質量％が得られた。
【表２】
2008001960.tif 000003
【００５８】
（造粒実験）
上記表２に示す配合割合の焼結原料６．５ｋｇを内径３３５ｍｍ、長さ２７０ｍｍのバッチ式ドラムミキサに装入し、焼結原料の造粒水分濃度Ｗｇが６．５質量％（発明例１）および６．６質量％（比較例１）のいずれかとなるように、水分添加量をそれぞれ調整して、回転速度３６ｒｐｍ、滞留時間８ｍｉｎの条件にて混合造粒した。
【００５９】
そして、これらの造粒物の造粒性指数ＧＩを測定したところ、発明例１では８５．４％、比較例１では８５．３％と、ほぼ同等の値が得られた。
【００６０】
なお、造粒性指数ＧＩは以下の方法により求めた。すなわち、採取した造粒物を雰囲気温度１０５℃に調整された乾燥器内に２４ｈ保持して十分に乾燥する。乾燥した造粒物を篩目０．２５ｍｍで篩い（乾式篩い）、篩上の質量割合（−０．２５ｍｍの質量％）Ｆｄを求める。ついで、前記乾式篩い後のサンプル全量（篩上＋篩下）を流水下で前記と同じ篩目０．２５ｍｍで篩い（湿式篩い）、篩上の質量割合（−０．２５ｍｍの質量％）Ｆｗを求める。そして、ＧＩ（％）＝（Ｆｗ−Ｆｄ）／Ｆｗ×１００の式より、造粒性指数ＧＩを算出した。
【００６１】
ついで、これらの造粒物５．５ｋｇを内径１００ｍｍの焼結鍋試験装置（大気吸引、吸引圧：３．５３ｋＰａ）にそれぞれ充填し、冷間通気性指数ＪＰＵを測定した。測定の結果、発明例では４６．１、比較例１では４５．７と、やはりほぼ同等の値が得られた。
【００６２】
〔ＹＮ鉱石の配合率４０質量％の場合〕
［発明例２］
ついで、ＹＮ鉱石の配合率を４０質量％に変更した表３の配合割合Ｍｉで粉状物質を配合した焼結原料の実際の粒度分布における最適造粒水分濃度Ｗａを、式（３）により加重平均して求めると、発明例１とほぼ同じ値である６．５質量％が得られた。
【００６３】
［比較例２］
上記発明例２において、実際の粒度分布における最適造粒水分濃度Ｗａｉの代わりに、標準粒度分布における最適造粒水分濃度Ｗｏｉを用い、式（３）と同様の式にて荷重平均により焼結原料の標準粒度分布における最適造粒水分濃度Ｗｏを求めると６．９質量％が得られた。
【表３】
2008001960.tif 000004
【００６４】
（造粒実験）
上記表３に示す配合割合の焼結原料を、焼結原料の造粒水分濃度Ｗｇが発明例２および比較例２のいずれかとなるように、水分添加量をそれぞれ調整して、上記〔ＹＮ鉱石の配合率２０質量％の場合〕と同様の条件にて混合造粒を行った。
【００６５】
その結果、発明例２では、造粒性指数ＧＩは８８．３％と、上記発明例１および比較例１とほぼ同等の値が得られ、冷間通気性指数ＪＰＵは４２．６％と、上記発明例１および比較例１よりやや低いものの問題のない値が得られた。これに対し、比較例２では、造粒水分が過剰なため、ドラムミキサ内壁への粉の付着割合が多く、正常な造粒操作が行えなかった。
【００６６】
〔本実施例のまとめ〕
上記本実施例の結果より、以下のことが確認できた。
【００６７】
すなわち、焼結原料の粒度分布が標準粒度分布に近い場合（本実施例では、〔ＹＮ鉱石の配合率２０質量％の場合〕）には、最適造粒水分濃度を上記既出願（特願２００５−２９６３３）の方法を用いても本発明の方法を用いても、ほぼ同等の精度で最適造粒水分濃度を予測できる。
【００６８】
しかしながら、焼結原料の粒度分布が標準粒度分布から大きく外れた場合（本実施例では、〔ＹＮ鉱石の配合率４０質量％の場合〕）には、上記既出願（特願２００５−２９６３３）の方法では予測値の誤差が大きくなり正常な造粒操作が行えなくなるのに対し、本発明の方法を用いることにより、最適造粒水分濃度を精度良く予測できるようになり、適正な造粒操作が可能になった。
【図面の簡単な説明】
【００６９】
【図１】本発明の実施形態に係る焼結鉱製造工程全体の概略を示すフロー図である。
【図２】造粒水分濃度ＷｇｉとＪＰＵとの関係を示すグラフ図である。
【図３】〔造粒水分濃度Ｗｇｉ−保水率Ｗｉ〕とＪＰＵとの関係を示すグラフ図である。
【図４】開気孔体積Ｖｉと〔造粒水分濃度Ｗｇｉ−保水率Ｗｉ〕との関係を示すグラフ図である。
【図５】＋５ｍｍ割合の増加量〔Ｘｉ−１０〕と最適造粒水分濃度の変化量〔Ｗａｉ−Ｗｏｉ〕との関係を示すグラフ図である。
【図６】開気孔体積Ｖｉと＋５ｍｍ割合を１質量％増加させた時の最適造粒水分濃度の低下度合いｙとの関係を示すグラフ図である。
【符号の説明】
【００７０】
１：鉱石
２：副原料
３：雑原料
４：固体燃料
５〜８：原料槽
９：コンベア
１０：焼結原料
１１：造粒機
１２：水分
１３：造粒物
１４：ＤＬ型焼結機
【図１】
2008001960.tif 000005
【図２】
2008001960.tif 000006
【図３】
2008001960.tif 000007
【図４】
2008001960.tif 000008
【図５】
2008001960.tif 000009
【図６】
2008001960.tif 000010